АРБОЛИТОВАЯ СМЕСЬ
WOOD CONCRETE MIXTURE

Изобретение относится к промышленности строительных материалов, в частности, к производству изделий (блоков) из древесно-цементных композиций, используемых, преимущественно, в сельском строительстве.
Известна арболитовая смесь, содержащая, мас.%; цемент (портландцемент) 47-52; древесную дробленку 30-33; гипс 1-3; известь 9-15; хлорид кальция 2-6,5 [1]. Такая смесь содержит большое количество цемента.
Задача изобретения состоит в снижении расхода цемента в составе арболитовой смеси.
Технический результат достигается тем, что арболитовая смесь, содержащая портландцемент, древесную дробленку, гипс, дополнительно содержит казеиновый клей и мочевину при следующем соотношении компонентов, мас.%: портландцемент 24-26; древесная дробленка 69,5-71; гипс 1-1,5; казеиновый клей 2,5-3; мочевина 0,5-1, при водоцементном отношении 0,5-0,6.
В таблице приведены составы арболитовой смеси.
Компоненты
Содержание, мас.%:
состав №1
состав №2
состав №3
Портландцемент
24
25
26
Древесная дробленка
71
71,25
69,5
Гипс
1
0,25
1,5
Казеиновый клей
3
2,75
2,5
Мочевина
1
0,75
0,5
Водоцементное отношение
0,6
0,55
0,5
Арболитовую смесь приготовляют следующим образом.
Проводят дозирование компонентов смеси, например, согласно таблице. Древесную дробленку (с размером частиц не более 5 мм) замачивают в водопроводной воде на 1-2 сут. Портландцемент и гипс перемешивают. К полученной массе добавляют древесную дробленку, казеиновый клей, мочевину и все компоненты вновь перемешивают. В случае необходимости, в смесь добавляют воду или наоборот, замоченную древесную дробленку отжимают для достижения требуемого водоцементного отношения. Получения арболитовую смесь укладывают в форму, уплотняют и оставляют до затвердевания, Извлеченное из формы изделие выдерживают при комнатной температуре не менее 28 сут. Прочность изделий при сжатии составит 6-8 МПа.
Источники информации:
1. Патент №2058967 РФ, 2005.